(57)【要約】【課題】クロスカントリー競技等の滑走と登坂とを繰り返す競技またはスポーツにおいて、滑走時においては、雪面との滑りやすさを発揮し、登坂時においては、雪面から滑り難さであるグリップ性を発揮する手段を提供する。【解決手段】スキー板等の滑走面に塗布された、グリップ性を有するワックス上へ、ガリウムとフッ素系溶剤とを含むワックス助剤、またはガリウムとパラフィンとを含むワックス助剤を重ねて塗布する。【選択図】なし【特許請求の範囲】
【請求項１】
滑走面に塗布されたワックス上へ重ねて塗布するワックス助剤であって、
ガリウムとフッ素系溶剤とを含むことを特徴とするワックス助剤。
【請求項２】
滑走面に塗布されたワックス上へ重ねて塗布するワックス助剤であって、
ガリウムとパラフィンとを含むことを特徴とするワックス助剤。
【請求項３】
前記パラフィンが石油系パラフィンであることを特徴とする請求項２に記載のワックス助剤。
【発明の詳細な説明】
【技術分野】
【０００１】
スキー板等の滑走面に使用されるワックスを増強するワックス助剤に関する。
【背景技術】
【０００２】
スキー、スノーボートのように雪面を滑走する競技では、スキー板、スノーボートと雪面とが接触する滑走面において滑走性が良いことが望まれる。さらに滑走性には、雪面と滑走面との滑り抵抗が少ないこと、当該滑り抵抗が少ない状態を少なくとも競技の間には維持できること、さらには、天候、気温等により変化する雪面への柔軟な対応が可能な様に、成分の調整や、塗布量などの制御できること、等が望まれる。当該滑走性は、競技に参加する競技者のみならず、それ以外の一般のスキーヤー、スノーボーダーからも、安全の観点等から要望されるものである。そして、スキー、スノーボートの滑走性を向上させるため、さまざまな技術が提唱されており、例えば、特許文献１のようにパラフィンの中に金属成分を含ませ、その滑走性を向上させた技術が開示されている。
【０００３】
【特許文献１】特開２００５−２１３３７１号公報
【０００４】
一方、クロスカントリースキーのように、一定の距離内で滑走と登坂とを繰り返す競技またはスポーツにおいては状況が全く異なる。当該クロスカントリー競技またはスポーツにおいては、滑走時においては、雪面との滑りやすさである滑走性が、上述したスキー、スノーボートと同様に求められるのに対し、登坂時においては、全くのその逆の雪面から滑り難さであるグリップ性が要求される。当該矛盾した要請を満たすため、スキー滑走面の形状を波状にする等の技術が開示されている。
【発明の開示】
【発明が解決しようとする課題】
【０００５】
上述したように、クロスカントリー競技等の一定の距離内で滑走と登坂とを繰り返す競技またはスポーツにおいては、滑走面の形状を波状にしたスキー板が用いられてきた。しかし本発明者らの検討によれば、スキー板（特に、滑走面の形状を波状にしたスキー板）には、その波状形状に起因して滑走面にゴミが付着するという問題があることを見出した。そして、当該滑走面に付着したゴミにより、グリップ性が劣化するばかりでなく、滑走性をも悪化させるという問題があることも見出した。
そこで、本発明が解決しようとする課題は、滑走面にゴミが付着するのを抑制し、滑走時においては、雪面との滑りやすさを発揮し、登坂時においては、雪面から滑り難さであるグリップ性を発揮する手段を提供することである。
【課題を解決するための手段】
【０００６】
本発明者らは鋭意研究を行い、滑走時においては、雪面との滑りやすさを発揮し、登坂時においては、雪面から滑り難さであるグリップ性を発揮するという、一見、矛盾する性能を発揮するワックス助剤に想到し、当該ワックス助剤の開発に向けて研究を行った。
その結果、主にグリップ性を発揮するワックスの上面に、ガリウムを含有するワックス助剤を塗布することで、たとえ、滑走面が波状の形状を有している場合であっても当該滑走面にゴミが付着するのを抑制し、滑走時においては、雪面との滑りやすさを発揮させ、登坂時においては、雪面から滑り難さであるグリップ性を発揮させることが可能となることに想到し、本発明を完成したものである。
【０００７】
即ち、上述の課題を解決するための第１の手段は、
滑走面に塗布されたワックス上へ重ねて塗布するワックス助剤であって、
ガリウムとフッ素系溶剤とを含むことを特徴とするワックス助剤である。
【０００８】
第２の手段は、滑走面に塗布されたワックス上へ重ねて塗布するワックス助剤であって、
ガリウムとパラフィンとを含むことを特徴とするワックス助剤である。
【０００９】
第３の手段は、前記パラフィンが石油系パラフィンであることを特徴とする第２の手段に記載のワックス助剤である。
【発明の効果】
【００１０】
第１から第３のいずれかの手段にかかるワックス助剤を、滑走面に塗布されたワックス上へ重ねて塗布することで、たとえ滑走面が波状の形状を有している場合であっても、当該滑走面へのゴミの付着が抑制され、滑走時においては、雪面との滑りやすさを得ることができ、登坂時においては、雪面からの滑り難さであるグリップ性を得ることができた。
【発明を実施するための最良の形態】
【００１１】
本発明に係るワックス助剤には、液体および固体の２形態がある。これら２形態は、予め滑走面に塗布されている、ベースとなるグリップワックスの硬さに応じて使い分けると良い。
例えば、グリップワックスがやわらいタイプのものである場合は、液体状のワックス助剤の使用が好ましく、固いタイプのものである場合は、固体状のワックス助剤の使用が好ましい。即ち、グリップワックス自体の固さと、本発明に係るワックス助剤の固さとを合わせることで、グリップワックス自体の硬さ等を損なわせることがなくなり、且つ、グリップワックスと本発明に係るワックス助剤とのなじみが良くなるためである
。
次に、液体状および固体状のワックス助剤について各々の形態ごとに説明する。
【００１２】
（液体状のワックス助剤）
本発明に係る液体状のワックス助剤は、フッ素系溶剤中に、当該溶剤の０．１〜５重量％の金属ガリウムが分散混合されたものである。
当該液体状のワックス助剤は、スキー板等の滑走面に塗布された既存のグリップ用のワックス上へ重ねて塗布する形態で適用される。当該液体状のワックス助剤を、グリップ用のワックス上へ重ねて塗布することで、当該グリップ用のワックスのグリップ力のみならず、高い滑走性という相反する性能を得ることができるものである。
そして、気象状況の変化、雪質の変化、使用者自身の技量等に応じ、当該液体状のワックス助剤の塗布量を加減することで、所望のグリップ力と滑走性とを得ることができるものである。
【００１３】
さらに、従来、スキー板等にグリップ用のワックスを塗布して、クロスカントリー競技等を行っていると、当該グリップ用のワックスが雪の固さに負けて部分的に剥がれてしまう現象が起こることがあった。当該現象が起こると、グリップ力が低下するだけでなく、表面の平滑性が失われる為に摩擦が生まれ、滑走性が低下することとなっていた。ここで、予め、グリップ用のワックス上へ本発明に係るワックス助剤を重ねて塗布しておくことで、当該グリップ用のワックス上に硬い保護膜が形成された形になり、グリップ用のワックスの部分的剥がれが抑制され、表面の平滑性が保たれる。この結果、たとえ滑走面が波状の形状を有している場合であっても、当該滑走面へのゴミの付着が抑制され、十分なグリップ力と高い滑走性とが、長時間にわたって維持されることも可能となったものであると考えられる。
【００１４】
ここで、エーテル系のフッ素系溶剤について説明する。
フッ素系の溶剤とは、フッ素が含まれている溶剤のことであるが、室温にて揮発するものが好ましい。これは、当該液体状のワックス助剤が、グリップ用のワックス上へ塗布された後に、当該塗布面にガリウム粒子が露出して残るようになるのが好ましいためで、ガリウム粒子が表面に露出していれば、下層のグリップ用のワックス中に浸透するか、または表面に分散されて効果を発揮するからである。具体的には、沸点７５〜９０℃のエーテル系の完全フッ素化物であるフッ素系不活性溶液（ハイドロフルオロエーテル・完全フッ素化物）の90%〜99%含有溶剤が好ましい。この理由は、当該フッ素系不活性溶液がガリウムとのなじみがよく、ガリウム粒子がより微粒子化すること、塗布面にあるグリップ用のワックスを溶解しないので、当該液体状のワックス助剤の塗布後に、グリップワックスとの滑走面が荒れずに平滑な滑走面を確保でき、グリップ性と滑走性とを高めることが可能となるからである。
【００１５】
さらに、当該溶剤として沸点が９０℃以下のものが好ましく、７５℃以下のものが使用可能である。これは、グリップワックス上に、当該液体状のワックス助剤が塗布された際、当該グリップワックスが形状を留めていることが望まれるが、溶剤として沸点が９０℃以下、または７５℃以下のものを用いることで、当該溶剤が瞬時に揮発してしまうこと、および、当該揮発時に気化熱を奪うため、当該塗布面にガリウム粒子が安定して露出して残るようになるからである。
【００１６】
次に、ガリウムの含有量について説明する。
本発明に係る液体状のワックス助剤において、ガリウムが前記溶剤の０．１〜５重量％含まれていれば、いかなる雪質、雪温にも対応可能である。ガリウムが、このようにわずかな配合比において優れた効果を発揮するのは、前記溶剤中において、その粒径が微小化されている為、極めて高い比表面積を有するためであると考えられる。
【００１７】
次に、液体状のワックス助剤の製造方法について説明する。
エーテル系のフッ素系溶剤、例えば、市販のハイドロフルオロエーテル剤を準備する。
次に、ガリウム粉体として、市販のガリウム粉体、またはガリウムインゴットを粉砕して製造したものを準備する。
前記エーテル系のフッ素系溶剤を、加熱密閉攪拌できる容器内へ装填して約３０℃に保温し、当該エーテル系のフッ素系溶剤の０．１〜５％、好ましくは０．１〜１．５％の前記ガリウム粉体を装填し、５分間以上、攪拌して、液体状のワックス助剤を製造した。
【００１８】
当該製造された液体状のワックス助剤を、液体のまま滑走面に塗布された既存のグリップ用のワックス上へ重ねて塗布することとしても良いが、適宜な噴射剤と伴に、スプレー缶内に封入しスプレー噴射式のワックス助剤とすると、塗布が容易になり好ましい構成である。
【００１９】
（固体状のワックス助剤）
本発明に係る固体状のワックス助剤はパラフィン中に、当該パラフィンの０．１〜３．０重量％の金属ガリウムが分散混合されたものである。
当該固体状のワックス助剤も、上述した液体状のワックス助剤と同様に、スキー板等の滑走面に塗布された既存のグリップ用のワックス上へ重ねて塗布する形態で適用される。当該固体状のワックス助剤を、グリップ用のワックス上へ重ねて塗布することで、液体状のワックス助剤を塗布した場合と同様に、当該グリップ用のワックスのグリップ力のみならず、高い滑走性という相反する性能を得ることができるものである。そして、気象状況の変化、雪質の変化、使用者自身の技量等に応じ、塗布量を加減することで、所望の、グリップ力と滑走性とを得ることができるものである。
【００２０】
さらに、液体状のワックス助剤を塗布した場合と同様に、グリップ用のワックス上に硬い保護膜を形成し、グリップ用のワックスの部分的剥がれを抑制し、表面の平滑性を保つことで、たとえ滑走面が波状の形状を有している場合であっても、当該滑走面へのゴミの付着が抑制され、十分なグリップ力と、高い滑走性とを長時間にわたって維持することが可能である。
【００２１】
ここで、パラフィンについて説明する。
用いられるパラフィンの種類は、グリップ用のワックスとして用いられているパラフィンを好ましく用いることが出来る。具体的には、例えば、粘度１５．８ｍｍ２／Ｓ  １００℃程度で、油分の多い石油系ワックス（炭化水素）系がよく、マイクロクリスタリンワックス（融点６０℃〜８０℃）含有量９５％〜９９％のものが好ましい。当該マイクロクリスタリンワックスは、ガリウムとのなじみがよく、当該ガリウムの分散性に優れているからである。
【００２２】
次に、ガリウムの含有量および他金属の添加について説明する。
本発明に係る固体状のワックス助剤において、ガリウムが前記溶剤の０．１〜１重量％含まれていれば、充分にいかなる雪質、気温にも対応可能である。重量比で１％であっても、ガリウムは比重がパラフィンより高いため、容積比では、１％に満たない。ガリウムがこのようにわずかな配合比でも優れた効果を発揮するのは、パラフィンとの混合された状態において、その粒径が微小化されるため極めて高い比表面積を有するためであると考えられる。尚、ガリウムの粒径は、１０μｍ〜１０００μｍが好ましい。
【００２３】
、
他の添加金属としては、金、銀、銅、亜鉛、インジウム、錫などの１種または、他の元素も含む合金の粉状のものを用いることができる。添加量は、０．１〜５質量％、粒径は１〜７００μｍが好ましい。
【００２４】
次に、固体状のワックス助剤の製造方法について説明する。
まず粘着性のある石油系パラフィンを準備し、当該パラフィンの融点以上である約６０℃〜８０℃に加温して溶解する。そして、当該パラフィン融液中へ、ガリウム粉体を０．１重量%〜１重量%添加し、強攪拌して、そのまま冷却する。尚、他の添加金属を添加するのであれば、ガリウム粉体と同時にパラフィン融液中へ添加する。
【００２５】
ガリウムは低融点の金属なので、パラフィンとの混合時において、３０℃以上の温度であれば融解してパラフィン内に分散し、その分散粒径はナノレベルまで微小粒化される。従って、ガリウムは粒状化したものを添加しても良いが、ガリウムを溶融し液状となったガリウム溶融液の形でパラフィンに添加しても良い。さらに、この添加の際、液化したガリウムを噴霧する形でパラフィン融液へ添加しても良い。当該噴霧により、ガリウムの分散、溶解が助長され留からである。
【００２６】
パラフィン融液へのガリウムの分散、溶解、その他金属の添加が完了したら、これらを十分に混合、分散させるため強攪拌する、その後加温を中止し、鋳型に流し込み固体状のワックス助剤として成形し、鋳型から離型後、固体状のワックス助剤を得る。尚、パラフィンとガリウムを混合、分散させる際の攪拌力によって、固体状のワックス助剤中におけるガリウムの粒径を制御できる。すなわちより強攪拌すればガリウムの粒径が小径化されナノ粒子になり、攪拌を弱めると添加時の粒径よりやや小さな粒径となる。
【００２７】
得られた固体状のワックス助剤は、市販のワックス塗布のための器具を用いて、スキー板等への塗布が可能である。但し、まず、コンディションに合う既存のグリップ用のワックスを滑走面に塗布し、十分に冷やした後、当該固体状のワックス助剤を軽いタッチで塗布することが好ましい。
【００２８】
以上説明した、液体状のワックス助剤や固体状のワックス助剤を、主にグリップ性を発揮するワックスの上に存在させる構成を採ることで、滑走時においては、雪面との滑りやすさを発揮させ、登坂時においては、雪面から滑り難さであるグリップ性を発揮させることが可能となった。この結果、例えばスキー競技、特にクロスカントリースキー競技において、登坂時の滑走面の雪面に対するグリップ力を高め、また滑走時は、滑走抵抗を少なく抑えることで滑走性を向上し、充分なグリップ力と高い滑走性という、一見、相反する性能を、それぞれ高く達成可能となった。また、従来のワックスで必要であった塗布後のメンテナンスの手間が削減されることから、スキーのメンテナンス時間を大きく減少させることが可能となり、競技者への負担を軽減でき、さらには競技用スキーなどの機材の開発に寄与できるものである。
【実施例】
【００２９】
以下、本発明を実施するための最良の形態を、実施例を参照しながら説明する。
(実施例１)
１．スプレー噴射式のワックス助剤の製造
溶剤として、市販のハイドロフルオロエーテル液を準備し、ガリウム粉体として、平均粒径１００μｍのものを準備した。
前記溶剤を、加熱密閉攪拌できる容器内へ装填して約３０℃に保温し、そこへ当該溶剤の１重量％の前記ガリウム粉体を装填した。そして、５分間混合して、液体状のワックス助剤を得た。
次に、得られた液体状のワックス助剤をスプレーの噴射剤と伴にスプレー缶に封入し、スプレー噴射式のワックス助剤を得た。尚、噴射剤としてはＬＰガスを用いた
【００３０】
２．滑走性の評価
国内のスキー場にて、同一のクロスカントリースキー板の滑走面を用いて滑走性試験を実施した。尚、当該スキー板は、滑走面が波状の形状を有しているものを用いた。
まず、スキー板の滑走面に、市販のグリップワックス（ドウワガリウムワックス販売会社製）を塗布した。次に、当該塗布されたグリップワックス上へ、実施例１に係るスプレー噴射式のワックス助剤の２回塗布を実施した。
そして、当該スキーにて４０ｍを滑走してタイムを測定し、当該滑走試験を３回実施した。その結果を表１に記載する。
尚、比較のため、実施例１と同様のスキー板に、同様のグリップワックスを塗布し、実施例１に係るスプレー噴射式のワックス助剤を塗布しないものを比較例とし、実施例１と同様の滑走試験を３回実施した。その結果も表１に記載する。
【００３１】
【表１】
2007126550.tif 000002
【００３２】
表１の結果から明らかなように、グリップワックス上へ、実施例１に係るスプレー噴射式のワックス助剤を１回噴射塗布して行った場合、３回滑走試験の全てにおいて、比較例に比べてタイムの短縮がみられ、明らかにスキーの滑走性が向上していることが判明した。
【００３３】
３．登坂時のグリップ性の評価
上記滑走性の評価と同様の国内スキー場にて、同一のスキー板の滑走面を用いてグリップ性の評価試験を実施した。
滑走性試験と同様に、まず、スキー板の滑走面に、市販のグリップワックス（ドウワガリウムワックス販売社）を塗布した。次に、当該塗布されたグリップワックス上へ、実施例１に係るスプレー噴射式のワックス助剤の２回塗布を実施した。
尚、比較のため、実施例１と同様のスキー板に、同様のグリップワックスを塗布し、実施例１に係るスプレー噴射式のワックス助剤を塗布しないものを比較例とした。
そして、同一試験者にスキーを装着してもらい、実際のクロスカントリー走行によるテストを行った。またゴミの付着は、クロスカントリー走行後にスキー板の滑走面を目視により観察し、当該滑走面におけるゴミの付着状態を目視により観察した。
当該グリップ性評価結果を、表２に記載する。
【００３４】
【表２】
2007126550.tif 000003
【００３５】
表２の結果から明らかなように、グリップワックス上へ、実施例１に係るスプレー噴射式のワックス助剤を２回噴射塗布した場合および３回噴射塗布した場合において、比較例に比べ、同等のグリップ力を得ることができた上に、ゴミの付着が少ないことが判明した。従って、実施例１に係るスプレー噴射式のワックス助剤を噴射塗布した場合は、コース距離が長くなると伴に、当該ゴミの付着が少ないことによるグリップ力の低下回避効果が明確になるものと考えられる。
さらに、グリップワックス上へ、実施例１に係るスプレー噴射式のワックス助剤を２回噴射塗布した場合および３回噴射塗布した場合において、下りの滑走性が比較例に比べ優れていることが判明した。これは、表１の結果を用いて説明した滑走性の向上と同様の効果であると考えられる。
【００３６】
(実施例２)
１．固体状のワックス助剤の製造
パラフィンとして、粘度１５．８ｍｍ２／Ｓ（１００℃）のマイクロクリスタリンワックス（融点７０℃）を準備し、ガリウム粉体として、粉砕した平均粒径１００μｍを準備した。
前記パラフィンを、加熱密閉攪拌できる容器内へ装填して約８０℃に保温し、そこへ当該パラフィンの１重量％の前記ガリウム粉体を装填した。そして、５分間混合し、鋳型に流し込み固体状のワックス助剤として成形し、鋳型から離型後、固体状のワックス助剤を得た。
【００３７】
２．滑走性の評価
実施例１と同様に、国内のスキー場にて、同一のスキー板の滑走面を用いて滑走性試験を実施した。尚、当該スキー板は、滑走面が波状の形状を有しているものを用いた。
まず、スキー板の滑走面に、市販のグリップワックス（ドウワガリウムワックス販売社）を塗布し、戸外に放置して冷却した。次に、当該塗布されたグリップワックス上へ、実施例２に係る固体状のワックス助剤の１回塗布を実施した。
そして、実施例１と同様に当該スキーにて４０ｍを滑走してタイムを測定した。当該滑走試験を３回実施し、その結果を表３に記載する。
尚、表３において、比較例の結果は実施例１における比較例の同様である。
【００３８】
【表３】
2007126550.tif 000004
【００３９】
表３の結果から明らかなように、グリップワックス上へ、実施例２に係る固体状のワックス助剤を１回塗布して行った場合、３回滑走試験の全てにおいて、比較例に比べてタイムの短縮がみられ、明らかにスキーの滑走性が向上していることが判明した。
【００４０】
３．登坂時のグリップ性の評価
実施例１と同様に、国内スキー場にて、同一のスキー板の滑走面を用いてグリップ性の評価試験を実施した。
滑走性試験と同様に、まず、スキー板の滑走面に、市販のグリップワックス（ガリウムワックス販売社）を塗布し、戸外に放置して冷却した。次に、当該塗布されたグリップワックス上へ、実施例２に係る固体状のワックス助剤の１回塗布を実施した。
尚、比較例の測定は、実施例１における比較例の測定と同様である。
そして、実施例１と同様に、同一試験者にスキーを装着してもらい、実際のクロスカントリー走行によるテストを行った。またゴミの付着は、クロスカントリー走行後にスキー板の滑走面を目視により観察し、当該滑走面におけるゴミの付着状態を目視により観察した。
当該グリップ性評価結果を、表４に記載する。
【００４１】
【表４】
2007126550.tif 000005
【００４２】
表４の結果から明らかなように、グリップワックス上へ、実施例２に係る固体状のワックス助剤を１回塗布した場合において、比較例に比べ、同等のグリップ力を得ることができた上に、ゴミの付着が少ないことが判明した。従って、実施例２に係る固体状のワックス助剤を噴射塗布した場合は、コース距離が長くなると伴に、当該ゴミの付着が少ないことによるグリップ力の低下回避効果が明確になるものと考えられる。
グリップワックス上へ、実施例２に係る固体状のワックス助剤を１回塗布した場合において、下りの滑走性が比較例に比べ優れていることが判明した。これは、表３の結果を用いて説明した滑走性の向上と同様の効果であると考えられる。